【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
三次元印刷に適合された粉末であって、該粉末が：
熱可塑性粒子材料と；
接着粒子材料と
のブレンドを含み、
流体が該接着粒子材料を活性化すると、該接着粒子材料は該熱可塑性粒子材料を結合するように適合されている、
粉末。
【請求項２】
該流体が水性である、請求項1に記載の粉末。
【請求項３】
該接着粒子材料は該熱可塑性粒子材料を構成して、該熱可塑性粒子材料が、該活性化用流体中で少なくとも控えめに可溶性且つ接着性であるようになっていて、そして該熱可塑性粒子材料を少なくとも部分的に溶解させることにより該流体が該熱可塑性粒子材料を活性化すると、該熱可塑性粒子材料が結合するように適合されており、そして該熱可塑性粒子材料は、アセタールポリオキシメチレン、ポリラクチド、ポリエチレン、ポリプロピレン、エチレンビニルアセテート、ポリフェニレンエーテル、エチレン-アクリル酸コポリマー、ポリエーテルブロックアミド、ポリビニリデンフルオリド、ポリエーテルケトン、ポリブチレンテレフタレート、ポリエチレンテレフタレート、ポリシクロヘキシレンメチレンテレフタレート、ポリフェニレンスルフィド、ポリフタルアミド、ポリメチルメタクリレート、ポリスルホン、ポリエーテルスルホン、ポリフェニルスルホン、ポリアクリロニトリル、ポリ(アクリロニトリル-ブタジエン-スチレン)、ポリアミド、尿素-ホルムアルデヒドの重縮合物、ポリスチレン、ポリオレフィン、ポリビニルブチラール、ポリカーボネート、ポリビニルクロリド、ポリエチレンテレフタレート、エチルセルロース、ヒドロキシエチルセルロース、ヒドロキシプロピルセルロース、メチルセルロース、セルロースアセテート、ヒドロキシプロピルメチルセルロース、ヒドロキシブチルメチルセルロース、ヒドロキシエチルメチルセルロース、エチルヒドロキシエチルセルロース、セルロースキサンテート、及びこれらの組合わせ及びコポリマーから成る群から選択される、請求項2に記載の粉末。
【請求項４】
該熱可塑性粒子材料を活性化する該流体は、紫外線、可視光、熱及び電子ビーム及びこれらの組合わせのうちの少なくとも1つに当てることにより凝固可能であるように適合されている、請求項2に記載の粉末。
【請求項５】
該流体が非水性である、請求項1に記載の粉末。
【請求項６】
該流体が非ハロゲン化型である、請求項5に記載の粉末。
【請求項７】
該熱可塑性粒子材料が、平均粒径が10マイクロメーターから100マイクロメーターの粒子を含む、請求項1に記載の粉末。
【請求項８】
該熱可塑性粒子材料が、アセタールポリオキシメチレン、ポリラクチド、ポリエチレン、ポリプロピレン、エチレンビニルアセテート、ポリフェニレンエーテル、エチレン-アクリル酸コポリマー、ポリエーテルブロックアミド、ポリビニリデンフルオリド、ポリエーテルケトン、ポリブチレンテレフタレート、ポリエチレンテレフタレート、ポリシクロヘキシレンメチレンテレフタレート、ポリフェニレンスルフィド、ポリフタルアミド、ポリメチルメタクリレート、ポリスルホン、ポリエーテルスルホン、ポリフェニルスルホン、ポリアクリロニトリル、ポリ(アクリロニトリル-ブタジエン-スチレン)、ポリアミド、尿素-ホルムアルデヒドの重縮合物、ポリスチレン、ポリオレフィン、ポリビニルブチラール、ポリカーボネート、ポリビニルクロリド、ポリエチレンテレフタレート、エチルセルロース、ヒドロキシエチルセルロース、ヒドロキシプロピルセルロース、メチルセルロース、セルロースアセテート、ヒドロキシプロピルメチルセルロース、ヒドロキシブチルメチルセルロース、ヒドロキシエチルメチルセルロース、エチルヒドロキシエチルセルロース、セルロースキサンテート、及びこれらの組合わせ及びコポリマーから成る群から選択された熱可塑性材料を含む、請求項1に記載の粉末。
【請求項９】
該接着粒子材料が、平均粒径が10マイクロメーターから100マイクロメーターの粒子を含む、請求項1に記載の粉末。
【請求項１０】
該接着粒子材料が、水溶性樹脂とアルカリ被還元性樹脂とから成る群から選択された樹脂を含み、該流体は、該接着粒子材料を溶解させることによって、該接着粒子材料を活性化する、請求項1に記載の粉末。
【請求項１１】
該樹脂が、マルトデキストリン、ポリビニルアルコール、スルホン化ポリエステルポリマー、スルホン化ポリスチレン、オクチルアクリルアミド/アクリレート/ブチルアミノエチルメタクリレートコポリマー、アクリレート/オクチルアクリルアミドコポリマー、ポリアクリル酸、ポリビニルピロリドン、スチレン化ポリアクリル酸、ポリエチレンオキシド、ナトリウムポリアクリレート、マレイン酸とのナトリウムポリアクリレートコポリマー、ビニルアセテートとのポリビニルピロリドンコポリマー、ブチル化ポリビニルピロリドン、ポリビニルアルコール-コ-ビニルアセテート、澱粉、変性澱粉、カチオン性澱粉、プレゼラチン化澱粉、プレゼラチン化変性澱粉、プレゼラチン化カチオン性澱粉、及びこれらの組合わせ及びコポリマーから成る群から選択される、請求項10に記載の粉末。
【請求項１２】
該接着粒子材料が無機接着剤を含む、請求項1に記載の粉末。
【請求項１３】
該無機接着剤が、石膏、ベントナイト、沈降ケイ酸ナトリウム、非晶質沈降シリカ、非晶質沈降ケイ酸カルシウム、非晶質沈降ケイ酸マグネシウム、非晶質沈降ケイ酸リチウム、塩、ポルトランド・セメント、リン酸マグネシウム・セメント、オキシ塩化マグネシウム・セメント、オキシ硫酸マグネシウム・セメント、リン酸亜鉛セメント、酸化亜鉛-ユージノール・セメント、水酸化アルミニウム、水酸化マグネシウム、リン酸カルシウム、砂、ウォラストナイト、ドロマイト、ナトリウムイオン、リチウムイオン、マグネシウムイオン及びカルシウムイオンから成る群から選択された2種以上のイオンを含む非晶質沈降シリケート、及びこれらの組合わせから成る群から選択される、請求項12に記載の粉末。
【請求項１４】
さらに：
充填剤材料
を含む、請求項1に記載の粉末。
【請求項１５】
該充填剤材料が無機材料を含む、請求項14に記載の粉末。
【請求項１６】
該無機材料が、酸化アルミニウム、ソーダ石灰ガラス、ホウケイ酸ガラス、シリカ、アルミノシリケート・セラミック、石灰石、石膏、ベントナイト、沈降ケイ酸ナトリウム、非晶質沈降シリカ、非晶質沈降ケイ酸カルシウム、非晶質沈降ケイ酸マグネシウム、非晶質沈降ケイ酸リチウム、塩、ポルトランド・セメント、リン酸マグネシウム・セメント、オキシ塩化マグネシウム・セメント、オキシ硫酸マグネシウム・セメント、リン酸亜鉛セメント、酸化亜鉛-ユージノール・セメント、水酸化アルミニウム、水酸化マグネシウム、リン酸カルシウム、砂、ウォラストナイト、ドロマイト、ナトリウムイオン、リチウムイオン、マグネシウムイオン及びカルシウムイオンから成る群から選択された2種以上のイオンを含む非晶質沈降シリケート、及びこれらの組合わせから成る群から選択される、請求項15に記載の粉末。
【請求項１７】
該充填剤材料が有機材料を含む、請求項14に記載の粉末。
【請求項１８】
該有機材料が炭水化物を含む、請求項17に記載の粉末。
【請求項１９】
該炭水化物が、澱粉、変性澱粉、セルロース、マルトデキストリン、アカシアゴム、イナゴマメ・ゴム、プレゼラチン化澱粉、酸変性澱粉、加水分解澱粉、ナトリウムカルボキシメチルセルロース、アルギン酸ナトリウム、ヒドロキシプロピルセルロース、メチルセルロース、キトサン、カラゲナン、ペクチン、寒天、ゲランゴム、アラビアゴム、キサンタンガム、プロピレングリコールアルギネート、グアールガム、及びこれらの組合わせから成る群から選択される、請求項18に記載の粉末。
【請求項２０】
該有機材料がタンパク質を含む、請求項17に記載の粉末。
【請求項２１】
該有機材料が、ゼラチン、ラビット・スキン・グルー、大豆タンパク質及びこれらの組合わせから成る群から選択される、請求項20に記載の粉末。
【請求項２２】
さらに処理補助材料を含む、請求項1に記載の粉末。
【請求項２３】
さらに強化繊維を含む、請求項1に記載の粉末。
【請求項２４】
さらに：
充填剤材料；及び
処理補助材料を
含む、請求項1に記載の粉末。
【請求項２５】
三次元印刷のための流体であって、該流体が：
第1の沸点を有する第1の溶剤を含み、
該流体が、熱可塑性粒子材料と接着粒子材料とのブレンドを含む粉末中で接着剤を活性化するように適合されている、
三次元印刷のための流体。
【請求項２６】
該流体が、該接着粒子材料を溶解させることにより該接着剤を活性化するように適合されている、請求項25に記載の流体。
【請求項２７】
該第1の溶剤が、エタノール、イソプロパノール、n-プロパノール、メタノール、n-ブタノール、グリコール、エステル、グリコール-エーテル、ケトン、芳香族化合物、脂肪族化合物、非プロトン性極性溶剤、テルペン、アクリレート、メタクリレート、ビニルエーテル、オキセタン、エポキシ、低分子量ポリマー、カーボネート、n-メチルピロリドン、アセトン、メチルエチルケトン、二塩基エステル、エチルアセテート、ジメチルスルホキシド、ジメチルスクシネート、及びこれらの組合わせから成る群から選択される、請求項25に記載の流体。
【請求項２８】
さらに、第2の沸点を有する第2の溶剤を含む、請求項25に記載の流体。
【請求項２９】
該第2の沸点が、該第1の沸点よりも高い、請求項28に記載の流体。
【請求項３０】
該第2の沸点が水混和性である、請求項28に記載の流体。
【請求項３１】
該第2の水混和性溶剤が、ブチロラクトン、グリセロールカーボネート、プロピレンカーボネート、エチレンカーボネート、ジメチルスクシネート、ジメチルスルホキシド、n-メチルピロリドン、グリセロール、1,4ブタンジオール、ポリエチレングリコール、ジエチレングリコールブチルエーテル、エチレングリコール、ジエチレングリコール、プロピレングリコール、ポリプロピレングリコール、ポリエチレングリコールエーテル、ポリプロピレングリコールエーテル、テトラエチレングリコールエーテル、ブチレンカーボネート、ペンタンジオール、ヘキサンジオール、及びこれらの組合わせから成る群から選択される、請求項30に記載の流体。
【請求項３２】
さらに、水を含む、請求項25に記載の流体。
【請求項３３】
該第1の溶剤が水混和性である、請求項32に記載の流体。
【請求項３４】
さらに：
第2の沸点を有する第2の溶剤を含み、
該第2の溶剤が水混和性である、請求項32に記載の流体。
【請求項３５】
該第2の沸点が、該第1の沸点よりも高い、請求項34に記載の流体。
【請求項３６】
さらに、界面活性剤を含む、請求項25に記載の流体。
【請求項３７】
さらに、レオロジー改質剤を含む、請求項25に記載の流体。
【請求項３８】
さらに、アミンを含む、請求項25に記載の流体。
【請求項３９】
該アミンが、モノイソプロパノールアミン、トリエチルアミン、2-アミノ-2-メチル-1-プロパノール、1-アミノ-2-プロパノール、2-ジメチルアミノ-2-メチル-1-プロパノール、N,N-ジエチルエタノールアミン、N-メチルジエタノールアミン、N,N-ジメチルエタノールアミン、トリエタノールアミン、2-アミノエタノール、1-[ビス[3-(ジメチルアミノ)プロピル]アミノ]-2-プロパノール、3-アミノ-1-プロパノール、2-(2-アミノエチルアミノ)エタノール、トリス(ヒドロキシメチル)アミノメタン、2-アミノ-2-エチル-1,3-プロパンジオール、2-アミノ-2-メチル-1,3-プロパンジオール、ジエタノールアミン、1,3-ビス(ジメチルアミノ)-2-プロパノール、水酸化アンモニウム、モノエタノールアミン、アミノメチルプロパノール、アミノエチルエタノールアミン、トリイソプロパノールアミン、ポリオキシプロピレントリアミン、ポリエチレンイミン、及びこれらの組合わせから成る群から選択される、請求項38に記載の流体。
【請求項４０】
三次元印刷のための流体であって、該流体が：
溶剤を含み、
該流体が、少なくとも、控えめに可溶性の熱可塑性粒子材料の接着特性を活性化するように適合されている、
三次元印刷のための流体。
【請求項４１】
該流体が非水性である、請求項40に記載の流体。
【請求項４２】
該流体が非ハロゲン化型である、請求項41に記載の流体。
【請求項４３】
該溶剤が、アルコール、グリコール、エステル、グリコール-エーテル、ケトン、芳香族化合物、脂肪族化合物、非プロトン性極性溶剤、テルペン、アクリレート、メタクリレート、ビニルエーテル、オキセタン、エポキシ、低分子量ポリマー、カーボネート、及びこれらの組合わせから成る群から選択される、請求項42に記載の流体。
【請求項４４】
該アルコールが、メタノール、エタノール、n-プロパノール、i-プロパノール、n-ブタノール、及びこれらの組合わせから成る群から選択される、請求項43に記載の流体。
【請求項４５】
該グリコールが、エチレングリコール、ジエチレングリコール、プロピレングリコール、ポリエチレングリコール、ブタンジオール、ペンタンジオール、ヘキサンジオール、及びこれらの組合わせから成る群から選択される、請求項43に記載の流体。
【請求項４６】
該エステルが、エチルアセテート、プロピレングリコールメチルエーテルアセテート、アミルアセテート、ジメチルスクシネート、ジメチルグルタレート、ジメチルアジペート、ジエチレングリコールモノブチルエーテルアセテート、n-プロピルアセテート、i-プロピルアセテート、i-ブチルアセテート、n-ブチルアセテート、t-ブチルアセテート、2-エチルヘキシルアセテート、エチレングリコールジアセテート、ジエチルスクシネート、メチルラクテート、エチルラクテート、ジメチルタルトレート、ジエチルタルトレート、及びこれらの組合わせから成る群から選択される、請求項43に記載の流体。
【請求項４７】
該グリコール-エーテルが、ジプロピレングリコールメチルエーテル、ジエチレングリコールブチルエーテル、ジエチレングリコールモノエチルエーテル、プロピレングリコールメチルエーテル、エチレングリコールプロピルエーテル、及びこれらの組合わせから成る群から選択される、請求項43に記載の流体。
【請求項４８】
該ケトンが、アセトン、メチルエチルケトン、メチルイソブチルケトン、メチルイソプロピルケトン、メチルn-プロピルケトン、メチルイソアミルケトン、メチルn-アミルケトン、ジイソブチルケトン、及びこれらの組合わせから成る群から選択される、請求項43に記載の流体。
【請求項４９】
該芳香族化合物が、トルエン、キシレン、フェノール、ベンゼン、スチレン、高フラッシュ芳香族ナフサ、及びこれらの組合わせから成る群から選択される、請求項43に記載の流体。
【請求項５０】
該脂肪族化合物が、ヘキサン、ヘプタン、シクロヘキサン、及びこれらの組合わせから成る群から選択される、請求項43に記載の流体。
【請求項５１】
該非プロトン性溶剤が、n-メチルピロリドン、ジメチルスルホキシド、2-ピロリドン、ブチロラクトン、及びこれらの組合わせから成る群から選択される、請求項43に記載の流体。
【請求項５２】
該テルペンがリモネンを含む、請求項43に記載の流体。
【請求項５３】
該アクリレートが、アルコキシル化二官能性アクリレート、2-フェノキシエチルアクリレート、テトラヒドロフルフリルアクリレート、2(2エトキシエトキシ)エチルアクリレート、ヘキサンジオールジアクリレート、プロポキシル化ネオペンチルグリコールジアクリレート、ラウリルアクリレート、イソデシルアクリレート、トリデシルアクリレート、イソボルニルアクリレート、トリプロピレングリコールジアクリレート、ステアリルアクリレート、アリルアクリレート、イソオクチルアクリレート、カプロラクトンアクリレート、アルコキシル化テトラヒドロフルフリルアクリレート、ブタンジオールジアクリレート、1,3-ブチレングリコールジアクリレート、ジエチレングリコールジアクリレート、ポリエチレングリコールジアクリレート、アルコキシル化ヘキサンジオールジアクリレート、アルコキシル化シクロヘキサンジメタノールジアクリレート、シクロヘキサンジメタノールジアクリレート、ジプロピレングリコールジアクリレート、エトキシル化ビスフェノールAジアクリレート、ネオペンチルグリコールジアクリレート、アルコキシル化脂肪族ジアクリレート、トリメチルプロパントリアクリレート、トリス(2-ヒドロキシエチル)イソシアヌレートトリアクリレート、エトキシル化トリメチルプロパントリアクリレート、プロポキシル化トリメチルプロパントリアクリレート、プロポキシル化グリセリルトリアクリレート、ペンタエリトリトールテトラアクリレート、ペンタエリトリトールトリアクリレート、ジトリメチルプロパンテトラアクリレート、ジペンタエリトリトールペンタアクリレート、エトキシル化ペンタエリトリトールテトラアクリレート、アルコキシル化ノニルフェノールアクリレート、及びこれらの組合わせから成る群から選択される、請求項43に記載の流体。
【請求項５４】
該メタクリレートが、2-フェノキシエチルメタクリレート、テトラヒドロフルフリルメタクリレート、ヘキサンジオールジメタクリレート、ラウリルメタクリレート、イソデシルメタクリレート、トリデシルメタクリレート、イソボルニルメタクリレート、プロピレングリコールモノメタクリレート、ステアリルメタクリレート、アリルメタクリレート、イソオクチルメタクリレート、ブタンジオールジメタクリレート、1,3-ブチレングリコールジメタクリレート、エチレングリコールジメタクリレート、ジエチレングリコールジメタクリレート、トリエチレングリコールジメタクリレート、テトラエチレングリコールジメタクリレート、ポリエチレングリコールジメタクリレート、シクロヘキサンジメタノールジメタクリレート、ジプロピレングリコールジメタクリレート、エトキシル化ビスフェノールAジメタクリレート、ネオペンチルグリコールジメタクリレート、トリメチルプロパントリメタクリレート、メトキシポリエチレングリコールメタクリレート、アルコキシル化ノニルフェノールメタクリレート、エトキシル化ヒドロキシエチルメタクリレート、アリルメタクリレート、プロポキシル化アリルメタクリレート、及びこれらの組合わせから成る群から選択される、請求項43に記載の流体。
【請求項５５】
該ビニルエーテルが、ヒドロキシブチルビニルエーテル、トリエチレングリコールジビニルエーテル、シクロヘキサンジメタノールジビニルエーテル、プロピレンカーボネートのプロペニルエーテル、ドデシルビニルエーテル、シクロヘキサンメタノールモノビニルエーテル、シクロヘキシルビニルエーテル、ジエチレングリコールジビニルエーテル、2-エチルヘキシルビニルエーテル、ジプロピレングリコールジビニルエーテル、トリプロピレングリコールジビニルエーテル、ヘキサンジオールジビニルエーテル、オクタデシルビニルエーテル、ブタンジオールジビニルエーテル、ビス[4-(ビニロキシ)ブチル]イソフタレート、ビス[4-(ビニロキシ)ブチル]アジペート、及びこれらの組合わせから成る群から選択される、請求項43に記載の流体。
【請求項５６】
該オキセタンが、3-エチル-3-ヒドロキシメチル-オキセタン、1,4-ビス[(3-エチル-3-オキセタニルメトキシ)メチル]ベンゼン、及びこれらの組合わせから成る群から選択される、請求項43に記載の流体。
【請求項５７】
該エポキシが、3,4-エポキシシクロヘキシルメチル-3,4-エポキシシクロヘキサンカルボキシレート、ビス-(3,4-エポキシシクロヘキシル)アジペート、リモネンモノキシド、1,2-エポキシヘキサデカン、及びこれらの組合わせから成る群から選択される、請求項43に記載の流体。
【請求項５８】
該低分子量ポリマーがポリエチレンイミンを含む、請求項43に記載の流体。
【請求項５９】
該カーボネートが、エチレンカーボネート、プロピレンカーボネート、ブチレンカーボネート、グリセロールカーボネート、及びこれらの組合わせを含む、請求項43に記載の流体。
【請求項６０】
三次元印刷のための流体であって、該流体が：
水と
第2の沸点を有する第2の溶剤と
を含み、該流体が、熱可塑性粒子材料と接着粒子材料とのブレンドを含む粉末中で接着剤を活性化するように適合されている、
三次元印刷のための流体。
【請求項６１】
該第2の溶剤が、ブチロラクトン、グリセロールカーボネート、プロピレンカーボネート、エチレンカーボネート、ジメチルスクシネート、ジメチルスルホキシド、n-メチルピロリドン、グリセロール、1,4ブタンジオール、ポリエチレングリコール、ジエチレングリコールブチルエーテル、エチレングリコール、ジエチレングリコール、プロピレングリコール、ポリプロピレングリコール、ポリエチレングリコールエーテル、ポリプロピレングリコールエーテル、テトラエチレングリコールエーテル、ブチレンカーボネート、ペンタンジオール、ヘキサンジオール、及びこれらの組合わせから成る群から選択される、請求項60に記載の流体。
【請求項６２】
さらに、界面活性剤を含む、請求項60に記載の流体。
【請求項６３】
さらに、レオロジー改質剤を含む、請求項60に記載の流体。
【請求項６４】
さらに、
第1の沸点を有する第1の溶剤を含み、
該第1の沸点が該第2の沸点よりも低い、
請求項60に記載の流体。
【請求項６５】
該第1の溶剤が、エタノール、イソプロパノール、n-プロパノール、メタノール、n-ブタノール、グリコール、エステル、グリコール-エーテル、ケトン、芳香族化合物、脂肪族化合物、非プロトン性極性溶剤、テルペン、アクリレート、メタクリレート、ビニルエーテル、オキセタン、エポキシ、低分子量ポリマー、カーボネート、アセトン、エチルアセテート、ジメチルスクシネート、及びこれらの組合わせから成る群から選択される、請求項64に記載の流体。
【請求項６６】
さらにアミンを含む、請求項60に記載の流体。
【請求項６７】
該アミンが、モノイソプロパノールアミン、トリエチルアミン、2-アミノ-2-メチル-1-プロパノール、1-アミノ-2-プロパノール、2-ジメチルアミノ-2-メチル-1-プロパノール、N,N-ジエチルエタノールアミン、N-メチルジエタノールアミン、N,N-ジメチルエタノールアミン、トリエタノールアミン、2-アミノエタノール、1-[ビス[3-(ジメチルアミノ)プロピル]アミノ]-2-プロパノール、3-アミノ-1-プロパノール、2-(2-アミノエチルアミノ)エタノール、トリス(ヒドロキシメチル)アミノメタン、2-アミノ-2-エチル-1,3-プロパンジオール、2-アミノ-2-メチル-1,3-プロパンジオール、ジエタノールアミン、1,3-ビス(ジメチルアミノ)-2-プロパノール、水酸化アンモニウム、モノエタノールアミン、アミノメチルプロパノール、アミノエチルエタノールアミン、トリイソプロパノールアミン、ポリオキシプロピレントリアミン、ポリエチレンイミン、及びこれらの組合わせから成る群から選択される、請求項66に記載の流体。
【請求項６８】
三次元印刷のための流体であって、該流体が：
水と
アミンと
を含み、
該流体が、少なくとも、控えめに可溶性のアルカリ被還元性粒子材料の接着特性を活性化するように適合されている、
三次元印刷のための流体。
【請求項６９】
該アミンが、モノイソプロパノールアミン、トリエチルアミン、2-アミノ-2-メチル-1-プロパノール、1-アミノ-2-プロパノール、2-ジメチルアミノ-2-メチル-1-プロパノール、N,N-ジエチルエタノールアミン、N-メチルジエタノールアミン、N,N-ジメチルエタノールアミン、トリエタノールアミン、2-アミノエタノール、1-[ビス[3-(ジメチルアミノ)プロピル]アミノ]-2-プロパノール、3-アミノ-1-プロパノール、2-(2-アミノエチルアミノ)エタノール、トリス(ヒドロキシメチル)アミノメタン、2-アミノ-2-エチル-1,3-プロパンジオール、2-アミノ-2-メチル-1,3-プロパンジオール、ジエタノールアミン、1,3-ビス(ジメチルアミノ)-2-プロパノール、水酸化アンモニウム、モノエタノールアミン、アミノメチルプロパノール、アミノエチルエタノールアミン、トリイソプロパノールアミン、ポリオキシプロピレントリアミン、ポリエチレンイミン、及びこれらの組合わせから成る群から選択される、請求項68に記載の流体。
【請求項７０】
さらに：
第1の沸点を有する第1の溶剤を含む
、請求項68に記載の流体。
【請求項７１】
該第1の溶剤が、エタノール、イソプロパノール、n-プロパノール、メタノール、n-ブタノール、グリコール、エステル、グリコール-エーテル、ケトン、芳香族化合物、脂肪族化合物、非プロトン性極性溶剤、テルペン、アクリレート、メタクリレート、ビニルエーテル、オキセタン、エポキシ、低分子量ポリマー、カーボネート、アセトン、エチルアセテート、ジメチルスクシネート、及びこれらの組合わせから成る群から選択される、請求項70に記載の流体。
【請求項７２】
さらに：
第2の沸点を有する第2の溶剤を含み、
該第2の沸点が該第1の沸点よりも高い、請求項70に記載の流体。
【請求項７３】
該第2の溶剤が、ブチロラクトン、グリセロールカーボネート、プロピレンカーボネート、エチレンカーボネート、ジメチルスクシネート、ジメチルスルホキシド、n-メチルピロリドン、グリセロール、1,4ブタンジオール、ポリエチレングリコール、ジエチレングリコールブチルエーテル、エチレングリコール、ジエチレングリコール、プロピレングリコール、ポリプロピレングリコール、ポリエチレングリコールエーテル、ポリプロピレングリコールエーテル、テトラエチレングリコールエーテル、ブチレンカーボネート、ペンタンジオール、ヘキサンジオール、及びこれらの組合わせから成る群から選択される、請求項72に記載の流体。
【請求項７４】
さらに、界面活性剤を含む、請求項68に記載の流体。
【請求項７５】
さらに、レオロジー改質剤を含む、請求項68に記載の流体。
【請求項７６】
三次元印刷によって物品を形成する方法であって、該方法が、
熱可塑性粒子材料と接着粒子材料とのブレンドを含む、平均直径10マイクロメーターから100マイクロメーターの隣接する複数の粒子を用意し；そして
該複数の粒子に流体を塗布する工程を含み、該流体中では該接着粒子材料は少なくとも部分的に可溶性であり、且つ熱可塑性粒子材料は不活性であり、該流体が、該複数の粒子を結合するのに十分な量で、該接着粒子材料を不活性な状態から活性化することにより、ソリッドの単一物品を画定する、
三次元印刷によって物品を形成する方法。
【請求項７７】
さらに：
該物品を加熱することにより、該熱可塑性粒子材料を少なくとも部分的に焼結することを含む、請求項76に記載の方法。
【請求項７８】
三次元印刷によって物品を形成する方法であって、該方法が、
熱可塑性粒子材料と接着粒子材料とのブレンドを含む、平均直径10マイクロメーターから100マイクロメーターの隣接する複数の粒子を用意し；そして
該複数の粒子に流体を塗布する工程を含み、該流体中では該接着粒子材料は少なくとも部分的に可溶性であり、且つ熱可塑性粒子材料は不活性であり、該流体が、該複数の粒子を結合するのに十分な量で、該接着粒子材料を溶解させることにより、ソリッドの単一物品を画定する、
三次元印刷によって物品を形成する方法。
【請求項７９】
さらに：
該物品を加熱することにより、該熱可塑性粒子材料を少なくとも部分的に焼結することを含む、請求項78に記載の方法。
【請求項８０】
三次元印刷によって物品を形成する方法であって、該方法が、
複数の熱可塑性粒子と活性化可能な接着剤とを含む粒子から成る第1膜の第1部分に、該接着剤を活性化する水性流体を、付着粒子から成るソリッドの単一物品を形成するのに十分な量で塗布し；
該第1膜上に、該粒子から成る第2膜を形成し；そして
該第2膜の第1部分内部の粒子が互いにそして該第1膜の該第1部分の少なくとも一部に付着する程度まで、粒子から成る該第2膜の該第1部分に、該接着剤を活性化するのに十分な量の水性流体を塗布することにより、該第1膜の該第1部分と該第2膜の該第1部分とから、ソリッドの単一物品を形成する
工程を含む、三次元印刷によって物品を形成する方法。
【請求項８１】
さらに：
該物品を加熱することにより、該熱可塑性粒子材料を少なくとも部分的に焼結することを含む、請求項80に記載の方法。
【請求項８２】
三次元印刷によって物品を形成する方法であって、該方法が、
複数の熱可塑性粒子を含む粒子から成る第1膜の第1部分に、該熱可塑性粒子の表面を活性化する非水性流体を、付着粒子から成るソリッドの単一物品を形成するのに十分な量で塗布し；そして
該第1膜上に、該粒子から成る第2膜を形成し；そして
該第2膜の第1部分内部の粒子が互いにそして該第1膜の該第1部分の少なくとも一部に付着する程度まで、粒子から成る該第2膜の該第1部分に、該熱可塑性粒子の表面を活性化するのに十分な量の非水性流体を塗布することにより、該第1膜の該第1部分と該第2膜の該第1部分とから、ソリッドの単一物品を形成し；そして、該印刷された層上に紫外線、可視光、熱又は電子ビームのうちの1つ以上を当てることにより、非水性流体を凝固させる
工程を含む、三次元印刷によって物品を形成する方法。
【請求項８３】
物品であって：
(i)熱可塑性粒子材料、及び
(ii)接着粒子材料
を含む粉末と
該接着粒子材料を活性化して該粉末から成るソリッドの物品を形成する流体との生成物を含み、該流体中で、該接着粒子材料は可溶性であり、
該物品が、該生成物によって形成された隣接する複数の層を含み、各層が、エッジを画定する輪郭を有し、該物品の最終形状が該層のそれぞれのエッジによって画定されている、物品。
【請求項８４】
該粉末が充填剤材料を含む、請求項83に記載の物品。
【請求項８５】
該粉末が処理補助材料を含む、請求項83に記載の物品。
【請求項８６】
該物品がさらに浸透剤を含む、請求項83に記載の物品。
【請求項８７】
該浸透剤が、エポキシ-アミン系、フリーラジカルＵＶ硬化アクリレート系、カチオン性UV硬化エポキシ系、イソシアネート-ポリオール及びイソシアネート-アミンを含む２部分ウレタン系、シアノアクリレート、及びこれらの組合わせから選択される、請求項86に記載の物品。